(57)【特許請求の範囲】
【請求項１】
重量％で、Ｃ：０．８〜１．１％、Ｓｉ：１．０％以下、Ｍｎ：１．０％以下、Ｃｒ：１６．０〜１９．０％、Ｃｏ：１７．０〜２０．０％、さらに、Ｗ＋２Ｍｏ：３．５〜１４．０％（Ｍｏ：２．０〜４．５％、Ｗ：３．０〜６．０％）を含有し、残部Ｆｅおよび不可避の不純物元素からなることを特徴とする耐食、耐摩耗性鋳鋼。
【請求項２】
重量％で、Ｃ：０．８〜１．１％、Ｓｉ：１．０％以下、Ｍｎ：１．０％以下、Ｃｒ：１６．０〜１９．０％、Ｃｏ：２．０〜２０．０％、Ｍｏ：２．０〜４．５％及び／又はＷ：３．０〜６．０％（ＭｏとＷを同時に添加する場合は、Ｗ＋２Ｍｏ：３．５〜１４．０％）を含有し、残部Ｆｅおよび不可避の不純物元素からなる耐食、耐摩耗性鋳鋼からなることを特徴とする耐食、耐摩耗性鋳鋼製理美容鋏。
【発明の詳細な説明】
【０００１】
【発明が属する技術分野】
本発明は、優れた耐食性、耐摩耗性を有する鋳鋼に関する。詳しくは、チオ・グリコ−ル酸等に対して優れた耐食性を示し、しかも強度、耐摩耗性を向上させた理美容鋏に関する。
【０００２】
【従来の技術】
理美容鋏の特に刃先を構成する金属材料に要求される特性として、チオ・グリコ−ル酸等の含まれるパ−マネント液やシャンプ−液などの腐食性の強い薬品に耐える高い耐食性や使用頻度が高いことから刃先のキレ味を長期間維持できるだけの強度および耐摩耗性が必要とされる。また、キレ味の良否は刃先の微妙な調整により変化するものであるため、この調整の際に刃こぼれ等を生じないための靱性も要求される。
【０００３】
一般的に理美容鋏の特に刃先を構成する金属材料として高硬度ステンレス鋼や超硬合金等が広く用いられている。これらの材料は特定の焼入れ焼戻し処理を施すことにより硬さを増し、耐摩耗性を向上させることで鋏材として用いられている。また、近年では耐食性の優れたＣｏ基合金や特開平６―１２１８８２に開示されているように耐食性および靱性が高く、非磁性であることを特徴とするＮｉ基合金製の鋏、特開昭６３―２５７５９１のように硬さが高く、耐食性に優れているセラミックを理美容鋏の刃先材として使用するようにもなってきた。
【０００４】
【発明が解決しようとする課題】
高硬度ステンレス鋼や超硬合金を刃先に用いた場合、硬度が高いためにキレ味は良好であるが、理美容鋏は使用頻度が高いことより、耐摩耗性に劣る上記の材料ではキレ味の低下が早く、頻繁に砥がなければならないという問題が生じる。また、チオ・グリコ−ル酸等の含まれるパ−マネント液やシャンプ−液などの腐食性の強い薬品に耐える高い耐食性が要求されるため、上記材料を刃先に用いた場合には、経時的に腐食が進行するという欠点がある。
【０００５】
Ｃｏ基合金を用いた場合、Ｃｏの影響により優れた耐食性を示す反面、材質的に真空溶解を必要とするため製造上で非常に高価になるという欠点がある。特開平６―１２１８８２では、鋏の要求特性である耐食性及び耐摩耗性を満足するためにＮｉ基合金を用い、圧延処理を施して製造するため、同様に生産コストが上昇してしまう。これに対して、特開昭６３−２５７５９１に示されるセラミックを刃先材として用いた場合上記の問題は解決されるが、セラミックは本来的に脆く、衝撃に弱いという特性を有するため、誤って落下させると刃先に欠けや割れを生じることがある。
【０００６】
このことから、高硬度ステンレス鋼や超硬合金以上の耐食性と耐久性を有し、かつＣｏ基、Ｎｉ基合金より安価な耐食、耐摩耗性鋳鋼の開発が望まれており、本発明においては、長期的に切れ味を維持することができ、耐食性が高く、なおかつ安価に製造できる鋳鋼を提供することを目的とする。
【０００７】
【課題を解決するための手段】
本発明者はかかる問題点を解決するために、高硬度ステンレス鋼にＣｏを添加することにより耐食性を向上させることを考えた。しかし、Ｃｏは素地中に固溶して焼入れ硬度を降下させる効果が大きいので、これを単に添加しただけでは耐摩耗性が著しく低下する恐れがある。
【０００８】
従って、本発明者は鋭意研究の結果、Ｃｏ添加による硬度低下をＣ、Ｃｒ、Ｍｏ、Ｗ等の元素の添加量を調整することで、高硬度ステンレス鋼を上回る優れた耐食性を有する耐摩耗鋳鋼を開発し、ニアネットシェイプの可能な精密鋳造法により安価に製造出来ることを見いだし本発明を完成するにいたった。すなわち本発明は以下の通りである。
【０００９】
（１）重量％で、Ｃ：０．８〜１．１％、Ｓｉ：１．０％以下、Ｍｎ：１．０％以下、Ｃｒ：１６．０〜１９．０％、Ｃｏ：１７．０〜２０．０％、さらに、Ｗ＋２Ｍｏ：３．５〜１４．０％（Ｍｏ：２．０〜４．５％、Ｗ：３．０〜６．０％）を含有し、残部Ｆｅおよび不可避の不純物元素からなることを特徴とする耐食、耐摩耗性鋳鋼。
【００１０】
（２）重量％で、Ｃ：０．８〜１．１％、Ｓｉ：１．０％以下、Ｍｎ：１．０％以下、Ｃｒ：１６．０〜１９．０％、Ｃｏ：２．０〜２０．０％、Ｍｏ：２．０〜４．５％及び／又はＷ：３．０〜６．０％（ＭｏとＷを同時に添加する場合は、Ｗ＋２Ｍｏ：３．５〜１４．０％）を含有し、残部Ｆｅおよび不可避の不純物元素からなる耐食、耐摩耗性鋳鋼からなることを特徴とする耐食、耐摩耗性鋳鋼製理美容鋏。
【００１２】
【発明の実施の形態】
以下に、本発明の耐食、耐摩耗性鋳鋼および耐食、耐摩耗性鋳鋼製理美容鋏が含有する合金元素の含有量の限定理由について説明する。
【００１３】
Ｃ：０．８〜１．１％  Ｃは本発明の鋳鋼に含まれるＣｒ、Ｍｏ、Ｗと炭化物を形成し、また、マトリックスに固溶して鋳鋼の硬さを上げる重要な元素である。本発明において必要な硬度を得るためには最低０．８％必要であるが、多量に含有すると鋳鋼の靱性を阻害してしまうので上限を１．１％とする。
【００１４】
Ｓｉ：１．０％以下  Ｓｉは鋳造時の脱酸剤として添加するが、マトリックスに固溶して硬さを高める効果もある。しかし多量に添加すると鋳鋼の靱性を著しく低下させるため、上限を１．０％とする。
【００１５】
Ｍｎ：１．０％以下  ＭｎもＳｉと同様に脱酸剤として添加するが、その一方でＭｎは鋳鋼の焼入れ性を増し、耐摩耗性を向上させる働きがある。しかし多量に添加すると焼入れ時に焼割れを生じたり、多量の残留オ−ステナイトを生成して鋳鋼を脆化させる原因となる。従って本発明においては含有量の上限を１．０％とする。
【００１６】
Ｃｒ：１６．０〜１９．０％  Ｃｒは焼戻しに伴って炭化物を形成し、鋳鋼の硬度を上げる働きがあるために添加されるものであり、また、鋳鋼の表面に不動態化被膜を形成することにより耐食性を著しく向上させる働きがある。従って、両者の性質を得るためには最低１６．０％必要であるが、本発明では高硬度と耐食性とのバランス上、上限を１９．０％とする。
【００１７】
Ｃｏ：２．０〜２０．０％  Ｃｏは少量の添加により著しく耐食性を向上させる元素である。しかし、パ−マネント液やシャンプ−液などの腐食性の強い薬品に耐える高い耐食性を得るためには、最低２．０％必要であるが、多量に含有すると鋳鋼の焼入れ性を低下させるという欠点が有り、また、比較的高価な元素でもあるため、本発明においては上限を２０．０％とする。
【００１８】
Ｍｏ：２．０〜４．５％、Ｗ：３．０〜６．０％  ＭｏとＷは両者とも同様の特性を示し、焼戻しに伴って炭化物を形成し鋳鋼の硬度を上げる働きがある。また、鋳造時にネット状の炭化物を晶出して材料の硬度の上昇および耐摩耗性の向上に寄与する。従って本発明において必要な硬度を得るためには、Ｍｏは最低２．０％、Ｗは最低３．０％必要であるが、過度に添加すれば粗大な炭化物の形成を増加させ、鋳鋼の靱性が低下するので上限は前者は４．５％、後者は６．０％とする。
【００１９】
両元素が共添加される場合は、（Ｗ含有量＋Ｍｏ含有量×２）の値を３．５〜１４．０％とする。ＭｏはＷのほぼ半分の原子量を有し、同じ含有量でＷのほぼ２倍の原子数を有するため、半分の添加量でＷと同等の効果を得ることが出来る。これら両元素が多量に含有されると、粗大な炭化物の晶出により鋳鋼の靱性低下につながるため、上限を１４．０％とする。また、３．５％未満になると炭化物の晶出量が減少し、硬度低下及び耐摩耗性の低下の原因となるため、最低３．５％必要である。
【００２０】
【実施例】
以下、本発明の実施例について説明する。表１に示す化学組成を有する合金を高周波誘導溶解炉を用いて溶解し、１０×１０×６０ｍｍのロストワックス用鋳型に注湯を行なった。次に鋳造体に所定の焼なましを施した後、厚さ５ｍｍに切断して耐食試験用試験片を得た。前記試験片を１０５０℃×１２０′加熱後、急冷し焼入れを行なった。焼入れを行なった前記試験片を５００℃×９０′加熱し、空冷により焼戻しを行なった後、切断面を鏡面研磨で仕上げて耐食試験を実施した。
【００２１】
前記耐食試験用試験片の研磨面に、パ−マネント液に含まれているチオ・グリコ−ル酸をスポイトにより１滴塗布した後１Ｈｒ保持した。次に１Ｈｒ後の研磨面の変色の有無を確認することにより各試験片の耐食性を評価した。また、比較材として１３Ｃｒ系とＣｏ基合金系の２種類の材質についても前記耐食試験用試験片を製作して耐食性の評価を行なった。各試験片の硬さおよび変色の有無を表１に示す。表１より明らかなように、本発明の実施例はいずれも変色が無く、Ｃｏ基合金に匹敵する高い耐食性を示すことが判る。
【００２２】
【表１】
0003886599.tif 000002
【００２３】
次に本発明合金のＮｏ８、１１、１２の成分で実際に理美容鋏を鋳造成形し、耐食試験および摩耗試験を行った。その結果、いずれの製品共にパーマネント液やシャンプー液等に含まれる成分により腐食されることなく、また、長期間の使用においてもキレ味が低下せず頻繁に刃を砥ぎ直す必要も無かった。
【００２４】
【発明の効果】
本発明によれば、Ｃｏ含有量を制限することにより、安価でＣｏ基、Ｎｉ基合金と同等の耐食性を得ることができ、また、Ｃｏ添加による硬度の低下をＣ、Ｃｒ、Ｍｏ、Ｗ等の元素の添加量を調整することで高硬度ステンレス鋼に匹敵する硬度を有する鋳鋼を得ることができた。そのため、本発明鋳鋼を理美容鋏に使用することによって、パ−マネント液やシャンプ−液による腐食を防止することができ、また、長期的に切れ味を維持することができるため、理美容鋏の寿命を従来より大きく向上させることが可能となった。